【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
下記成分：
(A)29〜89wt%の、下記群：少なくとも270℃の融解温度(Tm)及び30〜70J/gの範囲の融解エンタルピー(ΔHm)（それぞれISO規格11357-3に従って顆粒について20℃/分の加熱速度で測定される）を有する脂肪族ポリアミド、脂環式ポリアミド、部分芳香族ポリアミド、又はその混合物から選択される少なくとも1種の部分結晶性の熱可塑性ホモポリアミド又はコポリアミド；
(B)1〜15wt%のエチレン-酢酸ビニルコポリマー；
(C)10〜70wt%の、下記群：繊維強化材、粒状フィラー及びその混合物から選択される充填材及び強化材；
(D)0〜20wt%の、(B)以外の衝撃改質剤及び／又は(A)以外のポリマー；
(E)0〜20wt%の難燃剤；及び
(F)0〜5wt%の添加物
（成分(A)〜(F)の合計は100質量パーセントである）
から成るポリアミド成形組成物。
【請求項２】
成分(B)の割合が1.5〜10wt%の範囲、好ましくは2〜6wt%の範囲にあり、
及び／又は前記成分(B)が、5〜35%、好ましくは8〜25%、さらに好ましくは10〜20%の酢酸ビニル含量を有するエチレン-酢酸ビニルコポリマーであり、ここで、前記百分率は、それぞれ、存在するいずれのグラフトをも含めたエチレン-酢酸ビニルコポリマーの全質量に基づいており、前記エチレン-酢酸ビニルコポリマーは、好ましくは20000〜500000g/モルの範囲、さらに好ましくは30000〜300000g/モルの範囲のモル質量を有すること
を特徴とする請求項1に記載のポリアミド成形組成物。
【請求項３】
成分(B)の前記エチレン-酢酸ビニルコポリマーが、好ましくは下記群：アクリル酸、メタクリル酸、マレイン酸、無水マレイン酸、マレイン酸モノブチル、フマル酸、アコニット酸、アクリル酸グリシジル、メタクリル酸グリシジル及び／又は無水イタコン酸、又はその組み合わせから選択され、好ましくはアクリル酸として選択される系でグラフトされており、ここで、前記エチレン-酢酸ビニルコポリマーは、好ましくは0.2〜4%の範囲、好ましくは0.5〜2.5%の範囲のグラフトを有し、前記百分率は、それぞれ、グラフトを含めたエチレン-酢酸ビニルコポリマーの全質量に基づいていることを特徴とする請求項1又は2に記載のポリアミド成形組成物。
【請求項４】
成分(A)が、排他的に、40〜65J/gの範囲の融解エンタルピー(ΔHm)、及び／又は280℃〜340℃の範囲、好ましくは290℃〜330℃の範囲、さらに好ましくは290℃〜330℃の範囲の融解温度(Tm)（それぞれISO規格11357-3に従って顆粒について20℃/分の加熱速度で測定される）を有する脂肪族及び／又は部分芳香族の部分結晶性ポリアミド、或いは該ポリアミドの混合物であることを特徴とする請求項1〜3のいずれか1項に記載のポリアミド成形組成物。
【請求項５】
前記成分(A)が、下記：
(A1)存在する酸の全含量に基づいて、25〜100モル%のテレフタル酸、
存在する酸の全含量に基づいて、0〜75モル%の、下記群：テレフタル酸以外の8〜20個の炭素原子の芳香族ジカルボン酸、6〜36個の炭素原子の脂肪族ジカルボン酸、8〜20個の炭素原子の脂環式ジカルボン酸、又はその混合物から選択される少なくとも1種のジカルボン酸、
(A2)存在するジアミンの全含量に基づいて、25〜100モル%の、4〜36個の炭素原子を有する少なくとも1種の脂肪族ジアミン、
存在するジアミンの全含量に基づいて、0〜75モル%の、下記群：6〜20個の炭素原子の脂環式ジアミン、8〜20個の炭素原子の芳香脂肪族ジアミンから選択される少なくとも1種のジアミン
（ここで、ジカルボン酸の百分率モル含量は100%であり、かつジアミンの百分率モル含量は100%である）、
及び
(A3)0〜100モル%の、6〜12個の炭素原子のアミノカルボン酸及び／又はラクタム
（但し、(A3)の濃度は、(A1)〜(A3)の合計に基づいて最大で40wt%、好ましくは最大で30wt%、さらに好ましくは最大で20wt%である）
から構成される、少なくとも290℃の融解温度(Tm)（ISO規格11357-3に従って顆粒について20℃/分の加熱速度で測定される）を有する部分芳香族の部分結晶性ポリアミドから本質的に又は全体的に完全に成ることを特徴とする請求項1〜4のいずれか1項に記載のポリアミド成形組成物。
【請求項６】
成分A1の、テレフタル酸以外のジカルボン酸が下記群：ナフタレンジカルボン酸、イソフタル酸、アジピン酸、スベリン酸、アゼライン酸、セバシン酸、ウンデカン二酸、ドデカン二酸、ブラシル酸、テトラデカン二酸、ペンタデカン二酸、ヘキサデカン二酸、オクタデカン二酸、ダイマー酸、cis-及び／又はtrans-シクロヘキサン-1,4-ジカルボン酸、cis-及び／又はtrans-シクロヘキサン-1,3-ジカルボン酸、及び／又はその混合物から選択され、
並びに／或いは成分A2の脂肪族ジアミンが下記群：1,4-ブタンジアミン、1,5-ペンタンジアミン、1,6-ヘキサンジアミン、2-メチル-1,5-ペンタンジアミン、1,7-ヘプタンジアミン、1,8-オクタンジアミン、1,9-ノナンジアミン、2-メチル-1,8-オクタンジアミン、2,2,4-トリメチルヘキサメチレンジアミン、2,4,4-トリメチルヘキサメチレンジアミン、5-メチル-1,9-ノナンジアミン、1,10-デカンジアミン、1,11-ウンデカンジアミン、2-ブチル-2-エチル-1,5-ペンタンジアミン、1,12-ドデカンジアミン、1,13-トリデカンジアミン、1,14-テトラデカンジアミン、1,16-ヘキサデカンジアミン、1,18-オクタデカンジアミン又はその混合物（下記群：1,6-ヘキサンジアミン、2-メチル-1,5-ペンタンジアミン、1,9-ノナンジアミン、2-メチル-1,8-オクタンジアミン、1,10-デカンジアミン及び1,12-ドデカンジアミン、特に1,6-ヘキサンジアミン及び1,10-デカンジアミン、及び／又はその混合物が好ましい）から選択され、
並びに／或いは成分A2の脂環式及び／又は芳香脂肪族ジアミンが下記群：シクロヘキサンジアミン、1,3-ビス(アミノメチル)シクロヘキサン、イソホロンジアミン、ノルボルナンジメチルアミン、4,4'-ジアミノジシクロヘキシルメタン、2,2-(4,4'-ジアミノジシクロヘキシル)プロパン、ビス(4-アミノ-3-エチルシクロヘキシル)メタン、ビス(4-アミノ-3,5-ジメチルシクロヘキシル)メタン及び3,3'-ジメチル-4,4'-ジアミノ-ジシクロヘキシルメタン、m-キシレンジアミン及びp-キシレンジアミン、及び／又はその混合物から選択され、
並びに／或いは成分A3が下記群：カプロラクタム、α,ω-アミノカプロン酸、α,ω-アミノノナン酸、α,ω-アミノウンデカン酸、ラウロラクタム、α,ω-アミノドデカン酸、4、6、7、8、11又は12個の炭素原子を有するα,ω-アミノ酸、特に2-ピロリジノン、ε-カプロラクタム、エナントラクタム、カプリルラクタム、ラウロラクタム、1,4-アミノブタン酸、1,6-アミノヘキサン酸、1,7-アミノヘプタン酸、1,8-アミノオクタン酸、1,11-アミノウンデカン酸及び1,12-アミノドデカン酸、及び／又はその混合物から選択されること
を特徴とする請求項5に記載のポリアミド成形組成物。
【請求項７】
成分A1中のテレフタル酸の割合が少なくとも50モル%、好ましくは少なくとも52モル%、さらに好ましくは少なくとも54モル%、最も好ましくは少なくとも62モル%であり、かつ成分A2が、好ましくは排他的にヘキサメチレンジアミンから成るか又は排他的に2-メチル-1,5-ペンタンジアミンから成るか又は排他的にヘキサメチレンジアミンと2-メチル-1,5-ペンタンジアミンの混合物から成ることを特徴とする請求項5又は6に記載のポリアミド成形組成物。
【請求項８】
成分A1中のテレフタル酸の割合が少なくとも50モル%であり、かつ脂肪族ジアミンヘキサメチレンジアミンが、成分A2内で少なくとも10モル%又は少なくとも15モル%、好ましくは少なくとも50モル%を占め、かつジアミンの残りの割合が下記群：ノナンジアミン、メチルオクタンジアミン、デカンジアミン、ドデカンジアミン、トリメチルヘキサメチレンジアミン、m-キシレンジアミン、ビス(4-アミノ-シクロヘキシル)メタン、ビス(4-アミノ-3-メチルシクロヘキシル)メタン、又はその混合物（この群から1つの系のみをヘキサメチレンジアミンとの混合物に使用するのが好ましい）から選択され、
或いは成分A1中のテレフタル酸の割合が少なくとも50モル%であり、かつ成分A2がヘキサメチレンジアミンとデカンジアミンの混合物であり、全ジアミン含量に基づいて少なくとも10モル%、好ましくは少なくとも15モル%、さらに好ましくは少なくとも50モル%のヘキサメチレンジアミンを使用し、
或いは成分A1中のテレフタル酸の割合が少なくとも80モル%、好ましくは100モル%であり、かつ成分A2が10〜60モル%のヘキサメチレンジアミンと40〜90モル%のデカンジアミンから成ること
を特徴とする請求項5〜7のいずれか1項に記載のポリアミド成形組成物。
【請求項９】
成分Aが、50〜80モル%のヘキサメチレンテレフタルアミド単位と20〜50モル%のヘキサメチレンイソフタルアミド単位を有する、好ましくは55〜75モル%のヘキサメチレンテレフタルアミド単位と25〜45モル%のヘキサメチレンイソフタルアミド単位を有する、さらに好ましくは62〜73モル%のヘキサメチレンテレフタルアミド単位と25〜38モル%のヘキサメチレンイソフタルアミド単位を有する部分結晶性ポリアミド6T/6Iを含有するか又はそれによって形成され、
或いは成分Aが、50〜80モル%のヘキサメチレンテレフタルアミド単位と20〜50モル%のヘキサメチレンアジポアミド単位を有する、好ましくは50〜65モル%のヘキサメチレンテレフタルアミド単位と35〜50モル%のヘキサメチレン-アジポアミド単位を有する、さらに好ましくは52〜62モル%のヘキサメチレンテレフタルアミド単位と38〜48モル%のヘキサメチレンアジポアミドを有する部分結晶性ポリアミド6T/66によって形成され、
或いは成分Aが、50〜70モル%のヘキサメチレンテレフタルアミド単位、5〜45モル%のヘキサメチレンイソフタルアミド単位及び5〜45モル%のヘキサメチレンアジポアミド単位を有する部分結晶性三成分ポリアミド、好ましくは6T/6I/66；
又は少なくとも50モル%のヘキサメチレンテレフタルアミド単位、0〜40モル%のヘキサメチレンイソフタルアミド単位及び10〜50モル%の、式-NH-(CH2)n-1-CO-（n=6、11又は12）の脂肪族単位を有する6T/6I/X；
又は少なくとも50モル%のヘキサメチレンテレフタルアミド単位、10〜30モル%のヘキサメチレンイソフタルアミド単位及び10〜40モル%の、式-NH-(CH2)n-1-CO-（nは6、11又は12に等しい）の脂肪族単位を有する6T/6I/X；
又は52〜73モル%のヘキサメチレンテレフタルアミド単位、0〜36モル%のヘキサメチレンイソフタルアミド単位及び12〜48モル%の、式-NH-(CH2)n-1-CO-（nは6、11又は12に等しい）の脂肪族単位を有する6T/6I/X；
又は52〜73モル%のヘキサメチレンテレフタルアミド単位、10〜36モル%のヘキサメチレンイソフタルアミド単位及び12〜38モル%の、式-NH-(CH2)n-1-CO-（nは6、11又は12に等しい）の脂肪族単位を有する6T/6I/X
によって形成されること
を特徴とする請求項5〜8のいずれか1項に記載のポリアミド成形組成物。
【請求項１０】
前記成分(A)が脂肪族ポリアミドを含むか又は脂肪族ポリアミドによって形成され、この脂肪族ポリアミドが下記群：ポリアミド46、ポリアミド46/66、ポリアミド46/56又はその混合物から選択されることを特徴とする請求項1〜9のいずれか1項に記載のポリアミド成形組成物。
【請求項１１】
前記成分(C)が、15〜65wt%、好ましくは20〜60wt%の範囲の割合で存在し、
及び／又は成分(C)中の繊維強化材が下記群：それぞれ円形又は非円形断面のガラス繊維、玄武岩繊維、チタン酸塩ウィスカー、炭素繊維、グラファイト繊維、アラミド繊維、ナノチューブ、若しくはその混合物及び／又はその表面処理形から選択され、ガラス繊維を選択するのが好ましく、かつ平ガラス繊維の場合、主断面軸とそれに垂直の第２断面軸との間の寸法比が2より大きく、好ましくは2〜8、特に2〜5であるものを使用するのが好ましく、
及び／又は成分(C)中の粒状フィラーが下記：二酸化チタン、硫化亜鉛、硫酸バリウム、チタン酸バリウム、タルク、マイカ、ケイ酸塩、石英、ガラス球、ガラスフレーク、珪灰石、カオリン、シリカ、炭酸マグネシウム、水酸化マグネシウム、チョーク、重質炭酸カルシウム又は沈降炭酸カルシウム、石灰、長石、金属粉、特に鉄粉、無機顔料、特に酸化鉄、鉄マンガン酸化物、金属酸化物、特にスピネル、特に銅鉄スピネル、銅クロム酸化物、銅クロマイト(CuCr2O4)、亜鉛鉄酸化物、コバルトクロム酸化物、コバルトアルミニウム酸化物、マグネシウムアルミニウム酸化物、銅クロムマンガン混合酸化物、銅マンガン鉄混合酸化物、ニッケルアンチモンチタン酸塩、クロムアンチモンチタン酸塩、硬質若しくは軟質磁性金属又は合金／セラミック、中空球ケイ酸塩フィラー、アルミナ、窒化ホウ素、炭化ホウ素、窒化アルミニウム、フッ化カルシウム及びその混合物又はその表面処理形から成る群より選択されること
を特徴とする請求項1〜10のいずれか1項に記載のポリアミド成形組成物。
【請求項１２】
成分(D)の割合が5〜15wt%の範囲、好ましくは5〜10wt%の範囲にあり、
及び／又は前記成分(D)が、(A)以外のポリマーとして選択されるとき、下記：ポリカーボネート、ポリスチレン、ポリメチルメタクリレート、アクリロニトリル-ブタジエン-スチレンコポリマー、アクリロニトリル-スチレンコポリマー、ポリオレフィン、ポリオキシメチレン、ポリエステル、特にポリエチレンテレフタレート、ポリブチレンテレフタレート、ポリスルホン、ポリフェニレンエーテル、ポリフェニレンスルフィド、ポリフェニレンオキシド、液晶ポリマー、ポリエーテルケトン、ポリエーテルエーテルケトン、ポリイミド、270℃未満の融点を有する脂肪族ポリアミド、90〜200℃のガラス転移温度と最大で4J/gの融解エンタルピーを有する非晶質ポリアミド、ポリアミドイミド、ポリエステルイミド、ポリエーテルアミド、ポリエステルアミド、ポリエーテルエステルアミド、ポリウレタン、ポリシロキサン、ポリアクリレート、ポリメタクリレート並びに該系に基づく混合物又はコポリマーから成る群より選択され、ここで、下記群：PA 56、PA 66、PA 610、PA 612、PA 6/12、PA 12、PA 11、PA 1010、PA 1012及びPA 1212、PA 6I/6T、PA 10I/10T、PA 10I/10T/BACI/BACT、PA MACMI/12、PA MACM12並びに該系に基づく混合物又はコポリマーから選択されるのが好ましく、
及び／又は前記成分(D)が、(B)以外の衝撃改質剤として選択されるとき、下記：天然ゴム、ポリブタジエン、ポリイソプレン、ポリイソブチレン、ブタジン及び／又はイソプレンとスチレン又はスチレン誘導体及び他のモノマーとのインターポリマー、水素化インターポリマー、酸無水物、(メタ)アクリル酸及びそのエステルを用いるグラフティング又は共重合によって形成されるインターポリマー、ブタジエン、イソプレン又はアクリル酸アルキルから成る架橋エラストマーコアを有し、かつポリスチレン、極性若しくは無極性オレフィンホモポリマー及びコポリマー、例えばエチレン-プロピレンゴム、エチレン-プロピレン-ジエンモノマーゴム及びエチレン-オクテンゴム等、のグラフトシースを有するグラフトゴム、酸無水物、(メタ)アクリル酸及びそのエステルを用いるグラフティング又は共重合によって形成される極性若しくは無極性オレフィンホモポリマー及びコポリマー、カルボキシル官能化コポリマー、例えばポリ(エテン-co-(メタ)アクリル酸)又はポリ(エテン-co-1-オレフィン-co-(メタ)アクリル酸)等並びに該系に基づく混合物又はコポリマーから成る群より選択されること
を特徴とする請求項1〜11のいずれか1項に記載のポリアミド成形組成物。
【請求項１３】
成分(E)中の難燃剤の割合が0〜20wt%の範囲、好ましくは9〜18wt%の範囲、さらに好ましくは11〜16wt%の範囲にあり、
及び／又は成分(F)の添加物の割合が0〜4wt%の範囲にあり、
及び／又は成分(F)の添加物が下記群又はその混合物：接着促進剤、結晶化促進剤又は結晶化遅延剤、酸化防止剤、オゾン劣化防止剤、光防護剤、熱安定剤（フェノール、ホスファイト、ハロゲン化銅、酸化セリウム水和物、ランタン塩を含む）、UV安定剤、UV吸収剤、UV遮断剤、流動補助剤、潤滑剤、離型剤、可塑剤、安定剤、加工助剤、帯電防止剤、顔料、着色及び標識物質、血小板形のナノ粒子、伝導性添加物（カーボンブラック、グラファイト粉末又はカーボンナノフィブリルを含む）、重合プロセス由来の残渣、例えば触媒、塩及びその誘導体、並びにレギュレーター、例えば一酸若しくはモノアミンから選択され、及び／又は添加物が安定剤としての酸素含有、窒素含有又は硫黄含有金属化合物であり、この金属はアルミニウム、カルシウム、バリウム、ナトリウム、カリウム、マグネシウム及び／又は亜鉛等であるのが好ましく、かつ前記化合物はさらに好ましくは酸化物、水酸化物、炭酸塩、ケイ酸塩、ホウ酸塩、リン酸塩、スズ酸塩及びその組み合わせ又は混合物、例えば酸化物-水酸化物又は酸化物-水酸化物-炭酸塩の群から選択されること
を特徴とする請求項1〜12のいずれか1項に記載のポリアミド成形組成物。
【請求項１４】
請求項1〜13のいずれか1項に記載のポリアミド成形組成物の製造、供給又は加工プロセスにおいて、好ましくは押出プロセスで、好ましくは通例の押出又は射出成形プロセスで生じるタイプの時間、特に少なくとも10秒、又は少なくとも20秒若しくは30秒の時間、好ましくは1軸若しくは2軸スクリュー押出機、多軸スクリュー押出機又は射出成形機を含めたスクリュー押出機内で、少なくとも成分(A)〜(B)、場合によりさらに成分(C)〜(F)の1、2種以上又は全てをも最初に充填し、少なくとも290℃、好ましくは少なくとも300℃の温度で混合することを特徴とするプロセス。
【請求項１５】
請求項1〜14のいずれか1項に記載のポリアミド成形組成物から製造される構成部品であって、好ましくは特に電気的及び／又は電子的応用のため又は自動車部門のハウジング又は荷重負荷構造要素、特にコネクター、ラウドスピーカー、マイクロホン、フレームパーツである前記構成部品。
【請求項１６】
下記群：それぞれISO規格11357-3に従って顆粒について20℃/分の加熱速度で測定される少なくとも270℃の融解温度(Tm)及び30〜70J/gの範囲の融解エンタルピー(ΔHm)を有する、脂肪族ポリアミド、脂環式ポリアミド、部分芳香族ポリアミド、又はその混合物から選択される熱可塑性の部分結晶性ポリアミドの流動性を調整するためのエチレン-酢酸ビニルコポリマーの使用であって、前記エチレン-酢酸ビニルコポリマーは、全質量に基づいて1〜10wt%の範囲の割合で用いられ、かつ前記エチレン-酢酸ビニルコポリマーは好ましくは、5〜35%、好ましくは8〜25%、さらに好ましくは10〜20%（これらの百分率は、存在するいずれのグラフトをも含めたエチレン-酢酸ビニルコポリマーの全質量に基づく）の酢酸ビニル含量を有するエチレン-酢酸ビニルコポリマーであり、かつ前記エチレン-酢酸ビニルコポリマーは好ましくは下記群：アクリル酸、メタクリル酸、マレイン酸、無水マレイン酸、マレイン酸モノブチル、フマル酸、アコニット酸、及び／又は無水イタコン酸、或いはその混合物から選択され、好ましくはアクリル酸として選択される系でグラフトされるのがさらに好ましく、ここで、前記エチレン-酢酸ビニルコポリマーは好ましくは、0.5〜5%の範囲、好ましくは1〜3%の範囲のグラフト（これらの百分率はそれぞれ、グラフトを含めたエチレン-酢酸ビニルコポリマーの全質量に基づく）を有する、前記使用。
【手続補正２】
【補正対象書類名】明細書
【補正対象項目名】００２７
【補正方法】変更
【補正の内容】
【００２７】
成分(D)：
ポリアミド成形組成物は、成分(A)以外のさらなるポリマー、特に(B)以外の衝撃改質剤を、0〜20wt%、好ましくは5〜15wt%の範囲、さらに好ましくは5〜10wt%の範囲の量で添加することを含めてよい。
同様にポリアミド構成要素(A)との混合物の形で存在し得る非(A)ポリマー(成分D)は、好ましくは下記：ポリカーボネート、ポリスチレン、ポリメチルメタクリレート、アクリロニトリル-ブタジエン-スチレンコポリマー、アクリロニトリル-スチレンコポリマー、ポリオレフィン、ポリオキシメチレン、ポリエステル、特にポリエチレンテレフタレート、ポリブチレンテレフタレート、ポリスルホン(特にタイプPSU、PESU、PPSUの)、ポリフェニレンエーテル、ポリフェニレンスルフィド、ポリフェニレンオキシド、液晶ポリマー、ポリエーテルケトン、ポリエーテルエーテルケトン、ポリイミド、270℃未満の融点を有する脂肪族ポリアミド、90〜200℃のガラス転移温度と最大で4J/gの融解エンタルピーを有する非晶質ポリアミド、ポリアミドイミド、ポリエステルイミド、ポリエーテルアミド、ポリエステルアミド、ポリエーテルエステルアミド、ポリウレタン(特にタイプTPU、PURの)、ポリシロキサン、ポリアクリレート、ポリメタクリレート並びに該系に基づく混合物又はコポリマーから成る群より選択される。成分(D)内の好ましい脂肪族ポリアミドは、PA 56、PA 66、PA 610、PA 612、PA 6/12、PA 12、PA 11、PA 1010、PA 1012及びPA 1212である。成分(D)内の好ましい非晶質ポリアミドは、PA 6I/6T、PA 10I/10T、PA 10I/10T/BACI/BACT(BAC=1,3-ビス(アミノメチル)シクロヘキサン)、PA MACMI/12及びPA MACM12である。50〜100モル%の範囲、特に60〜80モル%の範囲（該モル%はそれぞれ二酸部分、すなわちイソフタル酸とテレフタル酸の合計に基づく）のイソフタル酸含量を有するPA 6I/6Tが特に好ましい。さらなる実施形態では、本発明の成形組成物は、成形組成物全体に基づいて20wt%の成分(D)として、(B)とは異なる1種以上の衝撃改質剤(IM)を含有する。衝撃改質剤は、天然ゴム、ポリブタジエン、ポリイソプレン、ポリイソブチレン、ブタジン及び／又はイソプレンとスチレン又はスチレン誘導体及び他のモノマーとのインターポリマー（interpolymer）、水素化インターポリマー並びに／或いは酸無水物、(メタ)アクリル酸及び／又はそのエステルを用いるグラフティング（grafting）又は共重合によって形成されるインターポリマーであってよい。衝撃改質剤(D)は、ブタジエン、イソプレン又はアクリル酸アルキルから成る架橋エラストマーコアを有し、かつポリスチレン、又は極性若しくは無極性オレフィンホモポリマー及びコポリマー、例えばエチレン-プロピレンゴム、エチレン-プロピレン-ジエンモノマーゴム及びエチレン-オクテンゴム等、のグラフトシース(graft sheath)を有するグラフトゴム、酸無水物、(メタ)アクリル酸及びそのエステルを用いるグラフティング又は共重合によって形成される極性若しくは無極性オレフィンホモポリマー及びコポリマーであってもよい。衝撃改質剤(D)は、カルボキシル官能化コポリマー、例えばポリ(エテン-co-(メタ)アクリル酸)又はポリ(エテン-co-1-オレフィン-co-(メタ)アクリル酸)等であってもよい。ここで、1-オレフィンは、4個より多くの原子を有するアルケン又は不飽和(メタ)アクリル酸エステルであってよく、酸基が金属イオンで一部中和されている該コポリマーも含まれる。
スチレンベースブロックコポリマーの例はスチレン-(エチレン-ブチレン)ジブロック及びスチレン-(エチレン-ブチレン)-スチレントリブロックコポリマーである。
【手続補正３】
【補正対象書類名】明細書
【補正対象項目名】００３１
【補正方法】変更
【補正の内容】
【００３１】
成分(F)：
成分(F)の添加物は、成分(A)、(B)、(C)、(D)及び／又は(E)以外の添加物である。好ましい一実施形態では、成分(F)添加物の割合は0〜4wt%の範囲にある。
成分(F)の添加物は、さらに好ましくは下記群又はその混合物：接着促進剤、結晶化促進剤又は結晶化遅延剤、酸化防止剤、オゾン劣化防止剤(antiozonant)、光防護剤、熱安定剤、例えばフェノール、ホスファイト、ハロゲン化銅、酸化セリウム水和物、ランタン塩、UV安定剤、UV吸収剤、UV遮断剤、潤滑剤、離型剤、可塑剤、加工助剤、帯電防止剤、顔料、着色及び標識物質、血小板形のナノ粒子、伝導性添加物（カーボンブラック、グラファイト粉末又はカーボンナノフィブリルを含む）、重合プロセス由来の残渣、例えば触媒、塩及びその誘導体、並びにレギュレーター、例えば一酸若しくはモノアミンから選択され、及び／又はそれは安定剤としての酸素含有、窒素含有又は硫黄含有金属化合物であり、この金属は、アルミニウム、カルシウム、バリウム、ナトリウム、カリウム、マグネシウム及び／又は亜鉛等が好ましく、かつこの化合物はさらに好ましくは酸化物、水酸化物、炭酸塩、ケイ酸塩、ホウ酸塩、リン酸塩、スズ酸塩及びその組み合わせ又は混合物、例えば酸化物-水酸化物又は酸化物-水酸化物-炭酸塩の群から選択される。